Brevet FR3039537A1 (20170203)
REVENDICATIONS1. Matériau comprenant un substrat transparent revêtu d'un empilement de couches minces comprenant une seule couche métallique fonctionnelle à base d'argent et deux revêtements diélectriques, chaque revêtement diélectrique comportant au moins une couche diélectrique, de manière à ce que la couche métallique fonctionnelle soit disposée entre deux revêtements diélectriques caractérisé en ce que l'empilement comprend une couche de blocage supérieure située au-dessus et au contact de la couche métallique fonctionnelle à base d'argent, la couche de blocage est choisie parmi les couches à base de nickel et/ou et de chrome présente une épaisseur comprise entre 1,5 et 4,5 nm.\n<CLM>\1\tMatériau selon la revendication 1 caractérisé en ce que l'empilement et le substrat ont été soumis à un traitement thermique à une température élevée tel qu'une trempe, un recuit ou un bombage.\n<CLM>\1\tMatériau selon la revendication 1 ou 2 caractérisé en ce que la couche de blocage supérieure présente une épaisseur comprise entre 1,8 et 3,5 nm.\n<CLM>\1\tMatériau selon l'une quelconque des revendications précédentes caractérisé en ce que la couche de blocage à base de nickel et/ou de chrome comprend, en masse par rapport à la masse totale de la couche de blocage, au moins 95 % de nickel et/ou de chrome.\n<CLM>\1\tMatériau selon l'une quelconque des revendications précédentes caractérisé en ce que la couche métallique fonctionnelle à base d'argent est située au-dessus et au contact d'une couche diélectrique du revêtement diélectrique.\n<CLM>\1\tMatériau selon l'une quelconque des revendications précédentes caractérisé en ce que la couche métallique fonctionnelle à base d'argent est située au-dessus et au contact d'une couche diélectrique à fonction stabilisante à base d'oxyde de zinc d'un revêtement diélectrique.\n<CLM>\1\tMatériau selon l'une quelconque des revendications précédentes caractérisé en ce que le revêtement diélectrique situé en-dessous et/ou au-dessus de la couche métallique fonctionnelle à base d'argent comprend au moins une couche diélectrique à base de nitrure ou d'un oxynitrure de silicium et/ou d'aluminium.\n<CLM>\1\tMatériau selon l'une quelconque des revendications précédentes, caractérisé en ce que l'empilement comprend en partant du substrat : 3039537 21 - un revêtement diélectrique situé en-dessous de la couche métallique fonctionnelle à base d'argent comprenant au moins une couche diélectrique à base de nitrure de silicium et/ou d'aluminium, - une couche métallique fonctionnelle à base d'argent, 5 - une couche de blocage, - un revêtement diélectrique situé au-dessus de la couche métallique fonctionnelle à base d'argent comprenant au moins une couche diélectrique à base de nitrure de silicium et/ou d'aluminium, - éventuellement une couche de protection. 10\n<CLM>\1\tMatériau selon l'une quelconque des revendications précédentes, caractérisé en qu'il présente une transmission lumineuse inférieure à 50 %, de préférence comprise entre 35 et 50 % et/ou une réflexion lumineuse côté intérieur inférieure à 18 %.\n<CLM>\1\tMatériau selon l'une quelconque des revendications précédentes tel que le 15 substrat est en verre, notamment silico-sodo-calcique ou en matière organique polymérique.\n<CLM>\1\tProcédé d'obtention d'un matériau selon l'une quelconque des revendications précédentes, dans lequel on dépose les couches de l'empilement par pulvérisation cathodique magnétron. 20\n<CLM>\1\tProcédé selon la revendication 11 tel qu'il comprend en outre l'étape pendant laquelle on soumet le substrat revêtu de l'empilement de couches minces à un traitement thermique à une température élevée d'au moins 400 °C.\n<CLM>\1\tProcédé selon la revendication 11 ou 12 tel le traitement thermique est une trempe. 25\n<CLM>\1\tProcédé selon l'une quelconque des revendications 11 à 13, tel que la variation de résistance carré AR, après traitement thermique est d'au moins -5%, de préférence d'au moins -10%.\n<CLM>\1\tVitrage comprenant au moins un matériau selon l'une des revendications 1 à 12 précédentes.